КОМПОЗИЦИЯ ВСПЕНИВАЕМЫХ ВИНИЛАРОМАТИЧЕСКИХ ПОЛИМЕРОВ И СПОСОБ ЕЕ ИЗГОТОВЛЕНИЯ

1. Гранулированная вспениваемая композиция на основе винилароматического соединения, из которой могут быть изготовлены вспененные шарики с низкой плотностью и пониженным электростатическим зарядом, включающая
a) полимерную матрицу, выбранную из
а1) сополимера, содержащего:
от 90 до 99,995% по меньшей мере одного винилароматического мономера; и
1
4
от 0,005 до 10 мас.% соли или соответствующего С-С-алкилового эфира стиролсульфоновой кислоты; или
а2) полимерной смеси, включающей
от 92 до 99,995 мас.% винилароматического (со)полимера; и
1
4
1
4
от 0,005 до 8 мас.% продукта, выбранного из соли или соответствующего С-С-алкилового эфира стиролсульфоновой кислоты и сополимера стирола и соли или соответствующего С-С-алкилового эфира стиролсульфоновой кислоты; и
b) от 1 до 10 мас.% в пересчете на массу полимерной матрицы (а) вспенивающей добавки, выбранной из
алифатических или циклоалифатических углеводородов, содержащих от 3 до 6 атомов углерода, или их смесей, галогенированных производных алифатических углеводородов, содержащих от 1 до 3 атомов углерода, и диоксида углерода.
2. Композиция по п.1, в которой соль стиролсульфоновой кислоты или соль сополимера стирола и стиролсульфоновой кислоты выбирают из солей щелочных или щелочноземельных металлов.
1
4
3. Композиция по п.1 или 2, в которой среднемассовая молекулярная масса Mw сополимера стирола и соли или соответствующего С-С-алкилового эфира стиролсульфоновой кислоты составляет от 150000 до 250000, и содержание сульфоновых групп (в виде солей или сложноэфирных групп), распределенных по полимерной цепи, находится в диапазоне от 0,5 до 10 мол.%.
4. Композиция по п.1, включающая один или более нетеплопроводных агентов, выбранных из
2
-1
c) от 0,01 до 25 мас.% в пересчете на массу полимера (а) сажи, средний диаметр частиц которой составляет от 30 до 1000 нм, площадь поверхности составляет от 5 до 200 м/г, содержание серы составляет от 0,1 до 100 млн и йодное число составляет от 5 до 40 мг/кг;
d) от 0,01 до 10 мас.% в пересчете на массу полимера (а) природного, синтетического, вспененного, вспениваемого графита в порошковой форме, максимальный размер частиц которого составляет от 0,05 до 100 мкм;
e) от 0,01 до 10 мас.% в пересчете на массу полимера (а) гидроталькита или неорганического производного кремния.
5. Композиция по п.1, включающая замедлители горения в количестве, составляющем от 0,1 до 8%, и добавки синергетического действия в количестве, составляющем от 0,05 до 2% в пересчете на массу (со)полимера.
6. Вспененные шарики, получаемые нагреванием гранулированных композиций по любому из предшествующих пунктов до температуры стеклования полимерной матрицы (а), которые после пневматической транспортировки, выполняемой в течение 20 с, имеют электростатический заряд, составляющий менее 1000 В.
7. Вспененные изделия, которые могут быть получены спеканием вспененных шариков по п.6, плотность которых составляет от 5 до 50 г/л, и термическая проводимость составляет от 25 до 50 мВт/мК.
1
4
1
4
8. Способ изготовления гранулированных вспениваемых композиций на основе винилароматического соединения, по любому из пп.1-5, включающий полимеризацию в водной суспензии одного или более винилароматического мономера, возможно совместно с по меньшей мере одним полимеризуемым сомономером, в количестве, составляющем до 50 мас.%, возможно в присутствии наполнителя, включающего одну или более добавок (с)-(е), рассмотренных выше, и в присутствии радикального инициатора, соли или C-С-алкилового эфира стиролсульфоновой кислоты, и/или сополимера стирола и соли или соответствующего С-С-алкилового эфира стиролсульфоновой кислоты и вспенивающей добавки (b), добавляемой до, во время или по окончании полимеризации.
9. Непрерывный способ изготовления в массе гранулированных вспениваемых композиций на основе винилароматического соединения по любому из пп.1-5, включающий следующую последовательность этапов:
1
4
1
4
i) добавление соли или соответствующего С-С-алкилового эфира стиролсульфоновой кислоты или сополимера стирола и соли или соответствующего С-С-алкилового эфира стиролсульфоновой кислоты и, возможно, добавок (с)-(е), рассмотренных выше, к гранулированному или уже расплавленному винилароматическому (со)полимеру, среднемассовая молекулярная масса Mw которого составляет от 50000 до 300000;
ii) возможно, нагревание винилароматического полимера до температуры, превышающей соответствующую температуру плавления;
iii) введение вспенивающей добавки (b) и других возможно присутствующих добавок, например замедлителей горения, в расплавленный полимер перед проведением его экструзии через фильеру;
iv) перемешивание полученной таким образом полимерной композиции при помощи статических или динамических смешивающих элементов; и
v) гранулирование полученной таким образом композиции в устройстве, которое включает фильеру, камеру резания и систему для резки.